САМОГОФРИРУЮЩЕЕСЯ ЛЕНТООБРАЗНОЕ ВОЛОКНО И НЕТКАНЫЕ МАТЕРИАЛЫ, ИЗГОТОВЛЕННЫЕ ИЗ ТАКОГО ВОЛОКНА

1. Бикомпонентное волокно «спанбонд», содержащее
первый полимерный компонент; второй полимерный компонент, и первый полимерный компонент, и второй полимерный компонент образуют бикомпонентное волокно «спанбонд», имеющее лентообразную форму со структурой поперечного сечения «бок-о-бок»;
причем самогофрированное бикомпонентное волокно «спанбонд» получено посредством подвергания бикомпонентного волокна «спанбонд», по меньшей мере одному из воздействий: воздействию тепловой энергии или механической силы;
причем самогофрированное бикомпонентное волокно «спанбонд», содержит компактную структуру, которая противостоит сжатию таким образом, при котором самогофрированное бикомпонентное волокно «спанбонд» сохраняет объем; и причем разница между температурами плавления первого полимерного компонента и второго полимерного компонента составляет самое большее около 15°C.
2. Бикомпонентное волокно «спанбонд» по п. 1, в котором первый полимерный компонент и второй полимерный компонент содержат контактную поверхность, по существу параллельную главной средней линии, определяющей лентообразную форму бикомпонентного волокна «спанбонд».
3. Бикомпонентное волокно «спанбонд» по п. 1, в котором первый полимерный компонент и второй полимерный компонент содержат контактную поверхность, по существу перпендикулярную главной средней линии, определяющей лентообразную форму бикомпонентного волокна «спанбонд».
4. Бикомпонентное волокно «спанбонд» по п. 1, в котором воздействие на него механической силой включает растяжение бикомпонентного волокна «спанбонд».
5. Бикомпонентное волокно «спанбонд» по п. 1, в котором аспектное соотношение бикомпонентного волокна «спанбонд» больше, приблизительно 4:1, причем апсектное соотношение определяется как безразмерное отношение размера d1 и размера d2, причем размер d1 является первым максимальным размером поперечного сечения волокна, измеренным вдоль первой оси поперечного сечения, а размер d2 является вторым максимальным размером поперечного сечения, измеренным вдоль второй оси поперечного сечения, перпендикулярной первой оси.
6. Способ изготовления лентообразного бикомпонентного волокна «спанбонд» включающий этапы, на которых
обеспечивают первый полимерный компонент;
обеспечивают второй полимерный компонент;
формуют и обрабатывают первый полимерный компонент и второй полимерный компонент для образования бикомпонентного волокна «спанбонд», обладающего структурой поперечного сечения «бок-о-бок»; и
проводят самогофрирование бикомпонентного волокна «спанбонд» для образования самогофрированного бикомпонентного волокна «спанбонд»;
причем самогофрированное бикомпонентное волокно «спанбонд» имеет компактную структуру, которая противостоит сжатию таким образом, что самогофрированное бикомпонентное волокно  «спанбонд» сохраняет объем; и
причем разница между температурами плавления первого полимерного компонента и второго полимерного компонента составляет самое большее около 15°C.
7. Способ по п. 6, согласно которому самогофрирование осуществляют по меньшей мере одним из: термического нагрева или прикладывания механической силы.
8. Способ по п. 7, согласно которому воздействие механической силой включает растяжение бикомпонентного волокна «спанбонд».
9. Нетканый материал, содержащий бикомпонентное волокно «спанбонд», содержащее
первый полимерный компонент;
второй полимерный компонент; и
из первого полимерного компонента и второго полимерного компонента сформовано бикомпонентное волокно; причем
бикомпонентное волокно «спанбонд» имеет лентообразную форму со структурой поперечного сечения бок-о-бок;
причем самогофрированное бикомпонентное волокно «спанбонд» изготовлено посредством подвергания бикомпонентного волокна «спанбонд», по меньшей мере одному из воздействий: воздействию тепловой энергией или механической силы;
причем самогофрированное бикомпонентное волокно «спанбонд» имеет компактную структуру, противостоящую сжатию таким образом, что самогофрированное бикомпонентное волокно «спанбонд» сохраняет объем; и
причем разница между температурами плавления первого полимерного компонента и второго полимерного компонента составляет самое большее около 15°C.
10. Нетканый материал по п. 9, в котором бикомпонентные волокна «спанбонд» скреплены посредством использования по меньшей мере одного из способов скрепления: теплового связывания или перепутывания волокон.
11. Нетканый материал по п. 9, в котором бикомпонентные волокна «спанбонд» содержат штапельные волокна.
12. Нетканый материал по п. 11, в котором бикомпонентные волокна «спанбонд» скреплены посредством использования по меньшей мере одного из способов скрепления: термического соединения или перепутывания волокон.
13. Нетканый материал по п. 9, в котором первый полимерный компонент и второй полимерный компонент имеют взаимную контактную поверхность, по существу параллельную главной средней линии, определяющей лентообразную форму бикомпонентного волокна «спанбонд».
14. Нетканый материал по п. 13, в котором  аспектное соотношение бикомпонентного волокна «спанбонд» больше приблизительно 4:1; причем аспектное соотношение определяется как безразмерное отношение размера d1 и размера d2, причем размер d1 является первым максимальным размером поперечного сечения волокна, измеренным вдоль первой оси поперечного сечения, а размер d2 является вторым максимальным размером поперечного сечения, измеренным вдоль второй оси поперечного сечения, перпендикулярной первой оси.
15. Нетканый материал по п. 9, в котором первый полимерный компонент и второй полимерный компонент имеют взаимную контактную поверхность, по существу перпендикулярную главной средней линии, определяющей лентообразную форму бикомпонентного волокна «спанбонд».
16. Нетканый материал по п. 15, в котором аспектное соотношение бикомпонентного волокна «спанбонд» больше, приблизительно 4:1; причем соотношение определяется как безразмерное отношение размера d1 и размера d2, причем размер d1 является первым максимальным размером поперечного сечения волокна, измеренным вдоль первой оси поперечного сечения, а размер d2 является вторым максимальным размером поперечного сечения, измеренным вдоль второй оси поперечного сечения, перпендикулярной первой оси.
17. Нетканый материал по п. 9, причем воздействие механической силой включает растяжение бикомпонентного волокна «спанбонд».
18. Способ по п. 6, согласно которому аспектное соотношение бикомпонентного волокна «спанбонд» больше, приблизительно 4:1; причем аспектное соотношение определяется как безразмерное отношение размера d1 и размера d2, причем размер d1 является первым максимальным размером поперечного сечения волокна, измеренным вдоль первой оси поперечного сечения, а размер d2 является вторым максимальным размером поперечного сечения, измеренным вдоль второй оси поперечного сечения, перпендикулярной первой оси.
19. Бикомпонентное волокно «спанбонд, содержащее
первый полимерный компонент; второй полимерный компонент, причем первый полимерный компонент и второй полимерный компонент образуют бикомпонентное волокно «спанбонд», имеющее лентообразную форму со структурой поперечного сечения «бок-о-бок»;
причем самогофрированное бикомпонентное волокно «спанбонд» получено посредством подвергания бикомпонентного волокна «спанбонд», по меньшей мере одному из воздействий: воздействию тепловой энергии или механической силы;
причем самогофрированное бикомпонентное волокно «спанбонд» содержит компактную структуру, которая противостоит сжатию таким образом, при котором самогофрированное бикомпонентное волокно, «спанбонд», сохраняет объем; и причем
бикомпонентные волокна «спанбонд» содержат штапельные волокна.